(57)【要約】  本出願は、粘着剤組成物、これを含む粘着フィルム、粘着フィルムを含むバックプレートフィルムおよび粘着フィルムを含むプラスチック有機発光ディスプレイに関する。
2021514413.tif 000002
【特許請求の範囲】
【請求項１】
（メタ）アクリレート系樹脂；および
溶融温度（ｍｅｌｔｉｎｇ  ｔｅｍｐｅｒａｔｕｒｅ、Ｔｍ）が３５℃以上である重合体；
を含む粘着剤組成物であって、
前記重合体は、単官能ポリシロキサンおよび２種以上のモノマーの共重合体である粘着剤組成物。
【請求項２】
前記モノマーは、下記化学式１で表されるものである、請求項１に記載の粘着剤組成物：
【化１】
2021514413.tif 000007
前記化学式１において、
Ｘは、ＮまたはＯであり、
Ｒ１は、水素またはメチル基であり、
ｎは、１０〜３０の整数である。
【請求項３】
前記ｎが１６〜２２の整数である、請求項２に記載の粘着剤組成物。
【請求項４】
前記溶融温度が３５℃以上である重合体は、前記溶融温度が３５℃以上である重合体１００重量部基準で、
前記単官能ポリシロキサン１０重量部以上４０重量部以下、および
前記モノマー６０重量部以上９０重量部以下で含まれる、請求項１〜３のいずれか一項に記載の粘着剤組成物。
【請求項５】
前記粘着剤組成物は、（メタ）アクリレート系樹脂１００重量部基準で、
前記溶融温度が３５℃以上である重合体１〜１０重量部を含む、請求項１〜４のいずれか一項に記載の粘着剤組成物。
【請求項６】
前記化学式１で表されるモノマーは、ＳＴＭＡ（ステアリルメタクリレート）またはＳＴＡ（ステアリルアクリレート）である、請求項２に記載の粘着剤組成物。
【請求項７】
溶媒、分散剤、光開始剤、熱開始剤、および粘着付与剤からなる群より選択された１つ以上を追加的に含むものである、請求項１〜６のいずれか一項に記載の粘着剤組成物。
【請求項８】
基材フィルムと、
前記基材フィルムの一面に備えられた請求項１〜７のいずれか１項に記載の粘着剤組成物またはその硬化物を含む粘着シートと、
を含む粘着フィルム。
【請求項９】
前記粘着シートの前記基材フィルムが接する面の反対面に離型フィルムをさらに含む、請求項８に記載の粘着フィルム。
【請求項１０】
前記粘着シートの前記基材フィルムと接する面の反対面をステンレス（ＳＵＳ３０４基板）に対して接合後の２３℃で２時間放置後の初期粘着力が１００ｇｆ／２．５４ｃｍ（インチ）以下であり、その後、４０℃で２０分熱処理した後の後期粘着力が５００ｇｆ／２．５４ｃｍ（インチ）以上である、請求項８または９に記載の粘着フィルム。
【請求項１１】
前記後期粘着力／前記初期粘着力が３以上５０以下である、請求項１０に記載の粘着フィルム。
【請求項１２】
前記粘着シートの厚さは、３μｍ以上１００μｍ以下である、請求項８〜１１のいずれか一項に記載の粘着フィルム。
【請求項１３】
前記粘着フィルムの厚さは、５０μｍ以上３００μｍ以下である、請求項８〜１２のいずれか一項に記載の粘着フィルム。
【請求項１４】
請求項８〜１３のいずれか一項に記載の粘着フィルムと、
前記粘着フィルムの前記基材フィルム側に備えられた保護フィルムと、
を含むバックプレートフィルム。
【請求項１５】
請求項８〜１３のいずれか一項に記載の粘着フィルムと、
前記粘着フィルムの前記粘着シート側に備えられたプラスチック基板と、
前記プラスチック基板の前記粘着フィルムと接する面の反対面に備えられた有機発光層と、
を含むプラスチック有機発光ディスプレイ。
【請求項１６】
前記粘着フィルムの前記基材フィルム側に備えられた保護フィルムを含むものである、請求項１５に記載のプラスチック有機発光ディスプレイ。
【発明の詳細な説明】
【技術分野】
【０００１】
本出願は、２０１８年７月２７日付で韓国特許庁に提出された韓国特許出願第１０−２０１８−００８７７７６号の出願日の利益を主張し、その内容のすべては本明細書に組み込まれる。
【０００２】
本出願は、粘着剤組成物、これを含む粘着フィルム、粘着フィルムを含むバックプレートフィルムおよび粘着フィルムを含むプラスチック有機発光ディスプレイに関する。
【背景技術】
【０００３】
従来、粘着初期から高い粘着力を有する粘着シートが知られている。また、このような粘着シートを用いて基材を固定する場合、基材を固定するために十分な粘着力を有する粘着シートが選択される。
【０００４】
一方、粘着シートを基材に接合する過程で発生する気泡または予想せぬ異物が流入することがあり、これによって美観や接着性の観点から好ましくなく、粘着シートの再粘着が要求される場合もある。しかし、粘着力が高い粘着シートの場合は、このような再粘着作業は困難である。
【０００５】
そこで、このような気泡を低減する技術が考案されている。例えば、エンボス加工されたライナーによって減圧粘着剤の粘着面に凹凸の表面形態を形成する技術が考案されている。この場合、減圧粘着剤を基材に接合した時に両者間に気泡が混入されても、減圧粘着剤の表面溝を通して空気が外部に流出しやすくなるので、再粘着をせずに気泡を除去しやすくなる。しかし、前述した減圧粘着剤は、溝を形成させるためにある程度の厚さが必要になる。また、この減圧粘着剤を基材に軽く粘着した場合は、溝があることで粘着面積が小さくなって、リワーク（Ｒｅｗｏｒｋ）や位置直しなどの作業は行いやすくなるものの、十分な接着力が得られない可能性もある。
【０００６】
さらに、再粘着作業だけでなく、アクティブベンディング（Ａｃｔｉｖｅ  ｂｅｎｄｉｎｇ）実現のために、プラスチック有機発光素子（ＰＯＬＥＤ、Ｐｌａｓｔｉｃ  Ｏｒｇａｎｉｃ  Ｌｉｇｈｔ  Ｅｍｉｔｔｉｎｇ  Ｄｉｏｄｅ）のパネルの一部は粘着シートの除去される工程が必要であり、工程中に粘着シートの一部を基板から除去するために低い粘着力が要求される。
【０００７】
しかし、一般的な粘着シートの場合、基板のような被着基材にラミネーション（ｌａｍｉｎａｔｉｏｎ）された後は粘着力が高くて、粘着シートの除去時、パネルの損傷が発生することがあり、特に、特定の工程を経なくても、長時間保管時に粘着力が上昇する問題点が発生する。
【０００８】
したがって、このような状況に鑑みて、粘着初期に粘着力が低く維持されると同時に、基材との粘着後にも粘着シート除去工程まで粘着力が低く維持され、以後、基材の固定に必要な十分な粘着力を発現できる粘着シートの開発が必要である。
【先行技術文献】
【特許文献】
【０００９】
【特許文献１】特開第２００６−２９９２８３号
【発明の概要】
【発明が解決しようとする課題】
【００１０】
本出願は、粘着剤組成物、これを含む粘着フィルム、粘着フィルムを含むバックプレートフィルムおよび粘着フィルムを含むプラスチック有機発光ディスプレイを提供しようとするものである。
【課題を解決するための手段】
【００１１】
本出願の一実施態様は、（メタ）アクリレート系樹脂；および溶融温度（ｍｅｌｔｉｎｇ  ｔｅｍｐｅｒａｔｕｒｅ、Ｔｍ）が３５℃以上である重合体を含む粘着剤組成物であって、前記重合体は、単官能ポリシロキサンおよび２種以上のモノマーの共重合体である粘着剤組成物を提供する。
【００１２】
他の実施態様は、基材フィルムと、前記基材フィルムの一面に備えられた本出願の一実施態様に係る粘着剤組成物またはその硬化物を含む粘着シートとを含む粘着フィルムを提供しようとするものである。
【００１３】
さらに他の実施態様は、本出願に係る粘着フィルムと、前記粘着フィルムの前記基材フィルム側に備えられた保護フィルムとを含むバックプレートフィルムを提供する。
【００１４】
最後に、本出願の一実施態様は、本出願に係る粘着フィルムと、前記粘着フィルムの前記粘着シート側に備えられたプラスチック基板と、前記プラスチック基板の前記粘着フィルムと接する面の反対面に備えられた有機発光層とを含むプラスチック有機発光ディスプレイを提供する。
【発明の効果】
【００１５】
本出願の一実施態様に係る粘着剤組成物は、溶融温度（ｍｅｌｔｉｎｇ  ｔｅｍｐｅｒａｔｕｒｅ、Ｔｍ）が３５℃以上である重合体および（メタ）アクリレート系樹脂を含むことで、これを含む粘着シートは被着基材と初期粘着力が低い特徴を有する。
【００１６】
特に、本出願の一実施態様に係る粘着フィルムに含まれる粘着シートの場合、被着基材と初期粘着力が低いと同時に、特定の工程後に粘着力が上昇して被着基材を固定するために十分な粘着力が発現する特徴を有する。
【００１７】
特に、アクティブベンディング（Ａｃｔｉｖｅ  ｂｅｎｄｉｎｇ）実現のために、プラスチック有機発光素子（ＰＯＬＥＤ、Ｐｌａｓｔｉｃ  Ｏｒｇａｎｉｃ  Ｌｉｇｈｔ  Ｅｍｉｔｔｉｎｇ  Ｄｉｏｄｅ）のパネルの一部は粘着シートの除去される工程が必要であり、本出願に係る粘着シートを含むバックプレートフィルムは、初期粘着力が低く維持されて除去工程時の汚物が残らず、以後、特定の工程を経て粘着力が大きく上昇して被着基材とバックプレートフィルムが固定できる特徴を有する。
【図面の簡単な説明】
【００１８】
【図１】本出願の一実施態様に係る粘着フィルムの概略的積層構造を示す図である。
【図２】本出願の一実施態様に係るバックプレートフィルムの概略的積層構造を示す図である。
【図３】本出願の一実施態様に係るプラスチック有機発光ディスプレイの概略的積層構造を示す図である。
【図４】ガラス転移温度の挙動を示す重合体のＤＳＣグラフを示す図である。
【図５】溶融温度の挙動を示す重合体のＤＳＣグラフを示す図である。
【発明を実施するための形態】
【００１９】
以下、本明細書についてさらに詳細に説明する。
【００２０】
本明細書において、ある部分がある構成要素を「含む」とする時、これは、特に反対の記載がない限り、他の構成要素を除くのではなく、他の構成要素をさらに包含できることを意味する。
【００２１】
本発明の属する技術分野における通常の知識を有する者が容易に実施できるように本発明の実施例について添付した図面を参照して詳細に説明する。しかし、本発明は種々の異なる形態で実現可能であり、ここで説明する実施例に限定されない。
【００２２】
本出願の一実施態様は、（メタ）アクリレート系樹脂；および溶融温度（ｍｅｌｔｉｎｇ  ｔｅｍｐｅｒａｔｕｒｅ、Ｔｍ）が３５℃以上である重合体を含む粘着剤組成物であって、前記重合体は、単官能ポリシロキサンおよび２種以上のモノマーの共重合体である粘着剤組成物を提供する。
【００２３】
また、本出願の一実施態様に係る粘着剤組成物は、硬化剤を含むことができ、本出願の一実施態様は、（メタ）アクリレート系樹脂；溶融温度（ｍｅｌｔｉｎｇ  ｔｅｍｐｅｒａｔｕｒｅ、Ｔｍ）が３５℃以上である重合体；および硬化剤を含む粘着剤組成物であって、前記重合体は、単官能ポリシロキサンおよび２種以上のモノマーの共重合体である粘着剤組成物を提供する。
【００２４】
本出願の一実施態様において、前記重合体は、単官能ポリシロキサンおよび２種以上５種以下のモノマーの共重合体である粘着剤組成物を提供する。
【００２５】
他の実施態様において、前記重合体は、単官能ポリシロキサンおよび２種以上４種以下のモノマーの共重合体である粘着剤組成物を提供する。
【００２６】
さらに他の実施態様において、前記重合体は、単官能ポリシロキサンおよび２種または３種のモノマーの共重合体である粘着剤組成物を提供する。
【００２７】
さらに他の実施態様において、前記重合体は、単官能ポリシロキサンおよび２種のモノマーの共重合体である粘着剤組成物を提供する。
【００２８】
前記粘着剤組成物に含まれる重合体の成分はＧＣ（Ｇａｓ  ｃｈｒｏｍａｔｏｇｒａｐｈｙ）分析により確認することができ、組成はＮＭＲ（Ｎｕｃｌｅａｒ  ｍａｇｎｅｔｉｃ  ｒｅｓｏｎａｎｃｅ）分析によりそれぞれを確認することができる。
【００２９】
本出願の一実施態様に係る粘着剤組成物は、粘着シートに溶融温度が３５℃以上である重合体を含むことにより、粘着シートの初期粘着力が低く維持され、後に特定の工程を経て粘着力が上昇する優れた可変特性を有する。前記可変特性に優れるというのは、初期粘着力と特定の工程後の後期粘着力との差が大きくなることを意味し、初期および後期粘着力の変化特性が特に優れ、熱処理工程後にさらに重合体の間に安定した配列を有するようになって、粘着特性が特に優れた特性を有する。
【００３０】
特に、アクティブベンディング（Ａｃｔｉｖｅ  ｂｅｎｄｉｎｇ）実現のために、プラスチック有機発光素子（ＰＯＬＥＤ、Ｐｌａｓｔｉｃ  Ｏｒｇａｎｉｃ  Ｌｉｇｈｔ  Ｅｍｉｔｔｉｎｇ  Ｄｉｏｄｅ）のパネルの一部は粘着シートが除去される工程が必要であり、本出願に係る粘着シートを含むバックプレートフィルムは、初期粘着力が低く維持されて除去工程時の汚物が残らず、以後、特定の工程を経て粘着力が大きく上昇して被着基材とバックプレートフィルムを固定できる特徴を有する。
【００３１】
本出願に係る前記溶融温度は、物質が固体状（Ｓｏｌｉｄ  ｓｔａｔｅ）から液体状（ｌｉｑｕｉｄ  ｓｔａｔｅ）に相転移が起こる温度を意味し、特に、高分子の場合、加熱するほど、特定の温度では立体構造に大きな変化が生じて、まるで相転移に相当する変化を観察することができ、この時の温度を溶融温度と定義することができる。
【００３２】
前記溶融温度は、示差走査熱計量法（ＤＳＣ、Ｄｉｆｆｅｒｅｎｔｉａｌ  Ｓｃａｎｎｉｎｇ  ｃａｌｏｒｉｍｅｔｒｙ）で測定することができる。具体的には、約１０ｍｇの試料を専用パン（ｐａｎ）に密封し、一定の昇温環境で加熱する時、相変移が起こることによる物質の吸熱および発熱量を温度によって描いて測定した値である。
【００３３】
本出願の一実施態様において、前記モノマーは、下記化学式１で表されるものである粘着剤組成物を提供する。
【００３４】
【化１】
2021514413.tif 000003
【００３５】
前記化学式１において、
Ｘは、ＮまたはＯであり、
Ｒ１は、水素またはメチル基であり、
ｎは、１０〜３０の整数である。
【００３６】
本出願の一実施態様において、前記化学式１のｎは、１０〜３０の整数であってもよい。
【００３７】
他の実施態様において、前記化学式１のｎは、１５〜２５の整数であってもよい。
【００３８】
さらに他の実施態様において、前記化学式１のｎは、１６〜２２の整数であってもよい。
【００３９】
本出願の一実施態様において、前記Ｘは、Ｎであってもよい。
【００４０】
本出願の一実施態様において、前記Ｘは、Ｏであってもよい。
【００４１】
前記化学式１において、特に、前記ｎ値が前記範囲を有する場合、炭素の側鎖間の絡まり合いによって一部の結晶化が生じ始め、これによって、これを含む前記重合体が溶融温度（Ｔｍ）の挙動を示すことができる。
【００４２】
下記の図４は、ガラス転移温度（Ｔｇ）の挙動を示す重合体に対するＤＳＣグラフを示すものであり、下記の図５は、溶融温度（Ｔｍ）の挙動を示す重合体に対するＤＳＣグラフを示すものである。
【００４３】
図４から分かるように、ガラス転移温度の挙動を示す重合体の場合、安定区間（Ｇｌａｓｓｙ、ガラス状）に対して温度を徐々に高めるほど相転移が起こることを確認することができ、広い範囲の温度区間で徐々に相転移（Ｇｌａｓｓｙ→Ｒｕｂｂｅｒｙ（ゴム状））が発生することを確認することができる。すなわち、ガラス転移温度の挙動を示す重合体を含む場合、可変特性を発現できるが、その相転移温度区間が広くて、常温（２５℃）で長時間保管時に相転移が一部起きて粘着剤層の粘着力が上昇して経時安定性が良くない結果をもたらすことがあり、可変特性も相転移状態がゴム状（Ｒｕｂｂｅｒｙ）の状態で優れないことがある。
【００４４】
逆に、図５から分かるように、溶融温度の挙動を示す重合体の場合、安定区間（Ｓｏｌｉｄ）に対して温度を徐々に高める場合、特定の温度（ｍｅｌｔｉｎｇ）で急激な相転移（Ｓｏｌｉｄ→ｌｉｑｕｉｄ）が起こることが分かる。すなわち、溶融温度の挙動を示す重合体を含む場合、特定の温度値で急激な相転移が起こり、溶融温度より下の温度では相転移が起こらず粘着力の上昇を抑制（経時安定性優秀）することができ、溶融温度より上の温度では相転移が発生して粘着力が急激に上昇（可変特性優秀）する特徴を有する。
【００４５】
前記溶融温度が３５℃以上である重合体は、前記単官能ポリシロキサンおよび前記化学式１で表される２種のモノマーを共重合した時、最終重合体の溶融温度が３５℃以上の値を有するものを意味する。
【００４６】
本出願の一実施態様において、前記重合体の溶融温度は、３５℃以上であってもよいし、５０℃以下、好ましくは４５℃以下、さらに好ましくは４０℃以下であってもよい。
【００４７】
本出願の一実施態様において、前記重合体の溶融温度は、３５℃以上４０℃以下であってもよい。
【００４８】
前記共重合体は、２種以上の異なるモノマーを重合することで得られるものを意味し、共重合体は、２種以上のモノマーが不規則または規則的に配列していてもよい。
【００４９】
前記共重合体は、単量体が規則なしに互いに混ざった形態を有する不規則共重合体（Ｒａｎｄｏｍ  Ｃｏｐｏｌｙｍｅｒ）、一定区間ごとに整列されたブロックが繰り返されるブロック共重合体（Ｂｌｏｃｋ  Ｃｏｐｏｌｙｍｅｒ）または単量体が交互に繰り返されて重合される形態を有する交互共重合体（Ａｌｔｅｒｎａｔｉｎｇ  Ｃｏｐｏｌｙｍｅｒ）があり得、本出願の一実施態様に係る溶融温度３５℃以上である重合体は、不規則共重合体、ブロック共重合体、または交互共重合体であってもよい。
【００５０】
本出願の一実施態様において、前記化学式１で表されるモノマーは、ＳＴＭＡ（Ｓｔｅａｒｙｌ  ｍｅｔｈａｃｒｙｌａｔｅ、ステアリルメタクリレート）またはＳＴＡ（Ｓｔｅａｒｙｌ  ａｃｒｙｌａｔｅ、ステアリルアクリレート）であってもよい。
【００５１】
本出願に係る単官能ポリシロキサンとしては、Ｃｈｉｓｓｏ社のＦＭ−０７２１、信越社のＫＦ２０１２などが使用可能であり、これに限定されない。
【００５２】
本出願の一実施態様において、前記溶融温度が３５℃以上である重合体は、重量平均分子量が３万ｇ／ｍｏｌ〜２０万ｇ／ｍｏｌであってもよい。
【００５３】
他の実施態様において、前記溶融温度が３５℃以上である重合体は、重量平均分子量が３万ｇ／ｍｏｌ〜１５万ｇ／ｍｏｌ、好ましくは３万ｇ／ｍｏｌ〜１０万ｇ／ｍｏｌであってもよい。
【００５４】
本出願に係る溶融温度３５℃以上である重合体が前記範囲の重量平均分子量の値を有する場合、重合体内の分子の配列に優れていて、後の粘着シート製造時に初期粘着力が低い特徴を有する。
【００５５】
前記重量平均分子量とは、分子量が均一でなく、ある高分子物質の分子量が基準として使用される平均分子量の一つで、分子量分布がある高分子化合物の成分分子種の分子量を重量分率で平均して得られる値である。
【００５６】
前記重量平均分子量はゲル浸透クロマトグラフィー（ＧＰＣ）分析により測定できる。
【００５７】
前記溶融温度が３５℃以上である重合体は、前記単官能ポリシロキサン；前記２種のモノマー；および溶媒を含む重合体組成物に熱重合開始剤を含んで製造することができる。
【００５８】
前記溶媒としては、トルエン（Ｔｏｌｕｅｎｅ）が使用できるが、前記単官能ポリシロキサンおよび前記２種のモノマーを溶解させることができればこれに限定されず、これによる一般的有機溶媒が使用できる。
【００５９】
本出願の一実施態様において、前記溶融温度が３５℃以上である重合体は、前記溶融温度が３５℃以上である重合体１００重量部基準で、前記単官能ポリシロキサン１０重量部以上４０重量部以下、および前記モノマー６０重量部以上９０重量部以下で含まれる粘着剤組成物を提供する。
【００６０】
本出願の一実施態様において、前記溶融温度が３５℃以上である重合体は、前記溶融温度が３５℃以上である重合体１００重量部基準で、前記単官能ポリシロキサン１０重量部以上４０重量部以下、好ましくは１５重量部以上３０重量部以下、さらに好ましくは１８重量部以上２５重量部以下で含まれる。
【００６１】
本出願の一実施態様において、前記溶融温度が３５℃以上である重合体は、前記溶融温度が３５℃以上である重合体１００重量部基準で、前記モノマー６０重量部以上９０重量部以下、好ましくは６５重量部以上８５重量部以下、さらに好ましくは７０重量部以上８５重量部以下で含まれる。
【００６２】
本出願に係る前記溶融温度が３５℃以上である重合体が前記単官能ポリシロキサンおよび前記モノマーを前記重量部含む場合、溶融温度値が適切に形成され、これによって、後の粘着シートの常温における初期粘着力が低く維持できる特性を有する。
【００６３】
本出願の一実施態様において、前記溶融温度が３５℃以上である重合体は、２種のモノマーを含み、前記２種のモノマーは、それぞれ１：１〜１：１０の比率で含まれる。
【００６４】
他の実施態様において、前記溶融温度が３５℃以上である重合体は、２種のモノマーを含み、前記２種のモノマーは、それぞれ１：４〜１：８の比率で含まれる。
【００６５】
さらに他の実施態様において、前記溶融温度が３５℃以上である重合体は、２種のモノマーを含み、前記２種のモノマーは、ＳＴＭＡ（ステアリルメタクリレート）およびＳＴＡ（ステアリルアクリレート）であり、前記２種のモノマーは、ＳＴＭＡ（ステアリルメタクリレート）：ＳＴＡ（ステアリルアクリレート）＝７：１を満足する。
【００６６】
前記２種のモノマーが前記比率で混合される場合、粘着シートに使用できる適切な溶融温度が設けられ、これによって所望の温度で可変特性を実現できる特徴を有する。
【００６７】
本出願の一実施態様において、前記粘着剤組成物は、（メタ）アクリレート系樹脂１００重量部基準で、前記溶融温度が３５℃以上である重合体１〜１０重量部を含む粘着剤組成物を提供する。
【００６８】
他の実施態様において、前記粘着剤組成物は、（メタ）アクリレート系樹脂１００重量部基準で、前記溶融温度が３５℃以上である重合体１〜７重量部、好ましくは２〜６重量部含まれる。
【００６９】
前記溶融温度が３５℃以上である重合体が前記粘着剤組成物に前記範囲の重量部含まれる場合、前記重合体が存在できる量が好適で常温でも経時安定性に優れていて、粘着力が一定に維持可能であり、後にプラスチック有機発光ディスプレイに適用時、可変工程に際して、可変性能に優れた特性を有する。
【００７０】
本出願の一実施態様において、前記（メタ）アクリレート系樹脂は、重量平均分子量が１０万ｇ／ｍｏｌ〜５００万ｇ／ｍｏｌである（メタ）アクリレート系樹脂を含むことができる。
【００７１】
本明細書において、（メタ）アクリレートは、アクリレートおよびメタクリレートをすべて含む意味である。前記（メタ）アクリレート系樹脂は、例えば、（メタ）アクリル酸エステル系単量体および架橋性官能基含有単量体の共重合体であってもよい。
【００７２】
前記（メタ）アクリル酸エステル系単量体は特に限定しないが、例えば、アルキル（メタ）アクリレートが挙げられ、より具体的には、炭素数１〜１２のアルキル基を有する単量体として、ペンチル（メタ）アクリレート、ｎ−ブチル（メタ）アクリレート、エチル（メタ）アクリレート、メチル（メタ）アクリレート、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、およびデシル（メタ）アクリレートのうちの１種または２種以上を含むことができる。
【００７３】
前記架橋性官能基含有単量体は特に限定しないが、例えば、ヒドロキシ基含有単量体、カルボキシル基含有単量体、および窒素含有単量体のうちの１種または２種以上を含むことができる。
【００７４】
前記ヒドロキシル基含有単量体の例としては、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、または２−ヒドロキシプロピレングリコール（メタ）アクリレートなどが挙げられる。
【００７５】
前記カルボキシル基含有単量体の例としては、（メタ）アクリル酸、２−（メタ）アクリロイルオキシ酢酸、３−（メタ）アクリロイルオキシプロピル酸、４−（メタ）アクリロイルオキシ酪酸、アクリル酸二重体、イタコン酸、マレイン酸、またはマレイン酸無水物などが挙げられる。
【００７６】
前記窒素含有単量体の例としては、（メタ）アクリロニトリル、Ｎ−ビニルピロリドン、またはＮ−ビニルカプロラクタムなどが挙げられる。
【００７７】
前記（メタ）アクリレート系樹脂にはさらに、相溶性などのその他の機能性向上の観点から、酢酸ビニル、スチレン、およびアクリロニトリルのうちの少なくとも１つが追加的に共重合されてもよい。
【００７８】
本出願の一実施態様において、前記アクリレート系樹脂は、アルキル（メタ）アクリレート、ヒドロキシアルキルアクリレート、および窒素含有単量体からなる群より選択される。
【００７９】
前記アルキルアクリレートおよびアルキルメタクリレートとしては、炭素数１〜１２のアルキル基を有する単量体であって、ペンチル（メタ）アクリレート、ｎ−ブチル（メタ）アクリレート、エチル（メタ）アクリレート、メチル（メタ）アクリレート、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、およびデシル（メタ）アクリレートのうちの１種または２種以上を含むことができる。
【００８０】
前記ヒドロキシアルキルアクリレートとしては、２−ヒドロキシエチルアクリレート、２−ヒドロキシプロピルアクリレート、４−ヒドロキシブチルアクリレート、６−ヒドロキシヘキシルアクリレート、８−ヒドロキシオクチルアクリレート、２−ヒドロキシエチレングリコールアクリレート、または２−ヒドロキシプロピレングリコールアクリレートなどが挙げられる。
【００８１】
前記窒素含有単量体としては、ＶＰ（Ｎ−ｖｉｎｙｌ  ｐｙｒｒｏｌｉｄｏｎｅ、Ｎ−ビニルピロリドン）が挙げられる。
【００８２】
本出願の一実施態様において、前記（メタ）アクリレート系樹脂は、（メタ）アクリレート系樹脂１００重量部基準で、アルキルアクリレート５０〜７０重量部、アルキルメタクリレート５〜４０重量部、窒素含有単量体０．１〜１０重量部、およびヒドロキシアルキルアクリレート１〜３０重量部を含むことができる。
【００８３】
前記（メタ）アクリレート系樹脂がアルキルアクリレート５０〜７０重量部、アルキルメタクリレート５〜４０重量部、窒素含有単量体０．１〜１０重量部、およびヒドロキシアルキルアクリレート１〜３０重量部を含むとの意味は、アルキルアクリレート単量体、アルキルメタクリレート単量体、窒素含有単量体、およびヒドロキシアルキルアクリレート単量体が前記重量比で重合されることを意味するものである。
【００８４】
本出願の一実施態様において、前記（メタ）アクリレート系樹脂は、（メタ）アクリレート系樹脂１００重量部基準で、アルキルアクリレート５０〜７０重量部、好ましくは５５〜７０重量部、さらに好ましくは６０〜７０重量部を含むことができる。
【００８５】
本出願の一実施態様において、前記（メタ）アクリレート系樹脂は、（メタ）アクリレート系樹脂１００重量部基準で、アルキルメタクリレート５〜４０重量部、好ましくは７〜３５重量部、さらに好ましくは１０〜３０重量部を含むことができる。
【００８６】
本出願の一実施態様において、前記（メタ）アクリレート系樹脂は、（メタ）アクリレート系樹脂１００重量部基準で、窒素含有単量体０．１〜１０重量部、好ましくは１〜１０重量部、さらに好ましくは３〜１０重量部を含むことができる。
【００８７】
本出願の一実施態様において、前記（メタ）アクリレート系樹脂は、（メタ）アクリレート系樹脂１００重量部基準で、ヒドロキシアルキルアクリレート１〜３０重量部、好ましくは５〜２５重量部、さらに好ましくは５〜２０重量部を含むことができる。
【００８８】
前記（メタ）アクリレート系樹脂が前記組成および含有量を有する場合、後に粘着シートの可変特性に優れた特徴を有する。
【００８９】
本出願の一実施態様において、前記粘着剤組成物は、溶媒、分散剤、光開始剤、熱開始剤、および粘着付与剤からなる群より選択された１つ以上を追加的に含むことができる。
【００９０】
本明細書の一実施態様によれば、前記架橋性化合物は、ヘキサンジオールジ（メタ）アクリレート、エチレングリコールジ（メタ）アクリレート、エチレン基の数が２〜１４であるポリエチレングリコールジ（メタ）アクリレート、トリメチロールプロパンジ（メタ）アクリレート、トリメチロールプロパントリ（メタ）アクリレート、ペンタエリスリトールトリ（メタ）アクリレート、ペンタエリスリトールテトラ（メタ）アクリレート、２−トリスアクリロイルオキシメチルエチルフタル酸、プロピレン基の数が２〜１４であるプロピレングリコールジ（メタ）アクリレート、ジペンタエリスリトールペンタ（メタ）アクリレート、ジペンタエリスリトールヘキサ（メタ）アクリレート、ジペンタエリスリトールペンタ（メタ）アクリレートの酸性変形物とジペンタエリスリトールヘキサ（メタ）アクリレートの混合物（商品名で日本東亜合成社のＴＯ−２３４８、ＴＯ−２３４９）などの多価アルコールをα，β−不飽和カルボン酸でエステル化して得られる化合物；トリメチロールプロパントリグリシジルエーテルアクリル酸付加物、ビスフェノールＡジグリシジルエーテルアクリル酸付加物などのグリシジル基を含む化合物に（メタ）アクリル酸を付加して得られる化合物；β−ヒドロキシエチル（メタ）アクリレートのフタル酸ジエステル、β−ヒドロキシエチル（メタ）アクリレートのトルエンジイソシアネート付加物などの水酸基またはエチレン性不飽和結合を有する化合物と多価カルボン酸とのエステル化合物、またはポリイソシアネートとの付加物；メチル（メタ）アクリレート、エチル（メタ）アクリレート、ブチル（メタ）アクリレート、２−エチルヘキシル（メタ）アクリレートなどの（メタ）アクリル酸アルキルエステル；および９，９’−ビス［４−（２−アクリロイルオキシエトキシ）フェニル］フルオレンからなる群より選択される１種以上を含むことができ、これらのみに限定されず、当技術分野で知られている一般的なものを使用することができる。
【００９１】
本明細書の一実施態様によれば、前記光開始剤は、トリアジン系化合物、ビイミダゾール化合物、アセトフェノン系化合物、Ｏ−アシルオキシム系化合物、チオキサントン系化合物、ホスフィンオキシド系化合物、クマリン系化合物、およびベンゾフェノン系化合物からなる群より選択される１または２以上の置換基で置換されたものであってもよい。
【００９２】
具体的には、本明細書の一実施態様によれば、前記光開始剤は、２，４−トリクロロメチル−（４’−メトキシフェニル）−６−トリアジン、２，４−トリクロロメチル−（４’−メトキシスチリル）−６−トリアジン、２，４−トリクロロメチル−（フィプロニル）−６−トリアジン、２，４−トリクロロメチル−（３’，４’−ジメトキシフェニル）−６−トリアジン、３−｛４−［２，４−ビス（トリクロロメチル）−ｓ−トリアジン−６−イル］フェニルチオ｝プロパン酸、２，４−トリクロロメチル−（４’−エチルビフェニル）−６−トリアジン、または２，４−トリクロロメチル−（４’−メチルビフェニル）−６−トリアジンなどのトリアジン系化合物；２，２’−ビス（２−クロロフェニル）−４，４’，５，５’−テトラフェニルビイミダゾール、または２，２’−ビス（２，３−ジクロロフェニル）−４，４’，５，５’−テトラフェニルビイミダゾールなどのビイミダゾール系化合物；２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル（２−ヒドロキシ）プロピルケトン、１−ヒドロキシシクロヘキシルフェニルケトン、２，２−ジメトキシ−２−フェニルアセトフェノン、２−メチル−（４−メチルチオフェニル）−２−モルホリノ−１−プロパン−１−オン（Ｉｒｇａｃｕｒｅ−９０７）、または２−ベンジル−２−ジメチルアミノ−１−（４−モルホリノフェニル）−ブタン−１−オン（Ｉｒｇａｃｕｒｅ−３６９）などのアセトフェノン系化合物；Ｃｉｂａ  Ｇｅｉｇｙ社のＩｒｇａｃｕｒｅ  ＯＸＥ０１、Ｉｒｇａｃｕｒｅ  ＯＸＥ０２のようなＯ−アシルオキシム系化合物；４，４’−ビス（ジメチルアミノ）ベンゾフェノン、または４，４’−ビス（ジエチルアミノ）ベンゾフェノンなどのベンゾフェノン系化合物；２，４−ジエチルチオキサントン、２−クロロチオキサントン、イソプロピルチオキサントン、またはジイソプロピルチオキサントンなどのチオキサントン系化合物；２，４，６−トリメチルベンゾイルジフェニルホスフィンオキシド、ビス（２，６−ジメトキシベンゾイル）−２，４，４−トリメチルペンチルホスフィンオキシド、またはビス（２，６−ジクロロベンゾイル）プロピルホスフィンオキシドなど
のホスフィンオキシド系化合物；３，３’−カルボニルビニル−７−（ジエチルアミノ）クマリン、３−（２−ベンゾチアゾリル）−７−（ジエチルアミノ）クマリン、３−ベンゾイル−７−（ジエチルアミノ）クマリン、３−ベンゾイル−７−メトキシ−クマリン、または１０，１０’−カルボニルビス［１，１，７，７−テトラメチル−２，３，６，７−テトラヒドロ−１Ｈ，５Ｈ，１１Ｈ−Ｃｌ］−ベンゾピラノ［６，７，８−ｉｊ］−キノリジン−１１−オンなどのクマリン系化合物などを単独使用するか、２以上を混合して使用することができるが、これに限定されない。
【００９３】
また、前記熱開始剤は、当業界で知られたものを用いることができる。
【００９４】
前記溶媒としては、トルエン（Ｔｏｌｕｅｎｅ）が使用できるが、特定の物質を溶解させることができればこれに限定されず、これによる一般的有機溶媒が使用できる。
【００９５】
本出願の一実施態様において、基材フィルムと、前記基材フィルムの一面に備えられた本出願の一実施態様に係る粘着剤組成物またはその硬化物を含む粘着シートとを含む粘着フィルムを提供しようとする。
【００９６】
前記粘着フィルムの積層構造は図１から確認することができ、具体的には、基材フィルム１０１および粘着シート１０２が順次に積層された構造を有する。
【００９７】
本出願の一実施態様において、前記粘着シートは、本出願の一実施態様に係る粘着剤組成物をそのまま含むことができる。
【００９８】
本出願の一実施態様において、前記粘着シートは、本出願の一実施態様に係る粘着剤組成物の硬化物を含むことができる。
【００９９】
本出願の一実施態様において、前記粘着シートの前記基材フィルムが接する面の反対面に離型フィルムをさらに含む粘着フィルムを提供する。
【０１００】
前記離型フィルムは、疎水性フィルムが使用可能であり、厚さが非常に薄い粘着シートを保護するための層であって、粘着シートの一面に付着する透明層をいうものであり、機械的強度、熱安定性、水分遮蔽性、等方性などに優れたフィルムを使用することができる。例えば、トリアセチルセルロース（ＴＡＣ）のようなアセテート系、ポリエステル系、ポリエーテルスルホン系、ポリカーボネート系、ポリアミド系、ポリイミド系、ポリオレフィン系、シクロオレフィン系、ポリウレタン系、およびアクリル系樹脂フィルムなどを使用することができるが、市販のシリコーン処理離型フィルムであればこれに限定されない。
【０１０１】
本出願の一実施態様において、前記基材フィルムは、ＰＥＴ（ポリエチレンテレフタレート）、ポリエステル（ｐｏｌｙｅｓｔｅｒ）、ＰＣ（ポリカーボネート）、ＰＩ（ポリイミド）、ＰＥＮ（ポリエチレンナフタレート）、ＰＥＥＫ（ポリエーテルエーテルケトン）、ＰＡＲ（ポリアリレート）、ＰＣＯ（ポリシクロオレフィン）、ポリノルボルネン（ｐｏｌｙｎｏｒｂｏｒｎｅｎｅ）、ＰＥＳ（ポリエーテルスルホン）、およびＣＯＰ（シクロオレフィンポリマー）からなる群より選択される。
【０１０２】
他の実施態様において、前記基材フィルムは、ＰＥＴ（ポリエチレンテレフタレート）であってもよい。
【０１０３】
本出願の一実施態様において、前記基材フィルムの厚さは、１０μｍ以上２００μｍ以下、好ましくは１５μｍ以上１００μｍ以下、さらに好ましくは２０μｍ以上７５μｍ以下であってもよい。
【０１０４】
また、前記基材フィルムは、透明であることが好ましい。ここでいう基材フィルムが透明であるとの意味は、可視光（４００〜７００ｎｍ）の光透過率が８０％以上であることを表す。
【０１０５】
基材フィルムが前記範囲を有する場合、積層された粘着フィルムが薄膜化可能な特性を有する。
【０１０６】
本出願の一実施態様において、前記粘着シートの厚さは、３μｍ以上１００μｍ以下であってもよい。
【０１０７】
他の実施態様において、前記粘着シートの厚さは、３μｍ以上１００μｍ以下、好ましくは５μｍ以上８０μｍ以下、さらに好ましくは１０μｍ以上５０μｍ以下であってもよい。
【０１０８】
粘着シートの厚さが前記範囲を有する場合、誤付着時のリワーク（Ｒｅｗｏｒｋ）特性に優れ、特に、粘着シートを除去するに際して異物が残らない特性を有する。
【０１０９】
本出願の一実施態様において、前記粘着フィルムの厚さは、５０μｍ以上３００μｍ以下である粘着フィルムを提供する。
【０１１０】
他の実施態様において、前記粘着フィルムの厚さは、５０μｍ以上３００μｍ以下、好ましくは５０μｍ以上２５０μｍ以下、さらに好ましくは５５μｍ以上２５０μｍ以下であってもよい。
【０１１１】
前記粘着フィルムが前記範囲を有することにより、後にプラスチック有機発光ディスプレイに適用時、バックプレートとしての厚さが好適であり、また、誤付着時のリワーク（Ｒｅｗｏｒｋ）特性に優れ、特に、粘着シートを除去するに際して異物が残らない特性を有する。
【０１１２】
本出願の一実施態様において、前記粘着シートの前記基材フィルムと接する面の反対面をステンレス（ＳＵＳ３０４基板）に対して接合後の２３℃で２時間放置後の初期粘着力が１００ｇｆ／２．５４ｃｍ（インチ）以下であり、その後、４０℃で２０分熱処理した後の後期粘着力が５００ｇｆ／２．５４ｃｍ（インチ）以上であってもよい。
【０１１３】
前記初期粘着力および後期粘着力は、１８０゜の角度および１８００ｍｍ／分の剥離速度でテクスチャーアナライザー（Ｔｅｘｔｕｒｅ  ａｎａｌｙｚｅｒ（Ｓｔａｂｌｅ  Ｍｉｃｒｏ  Ｓｙｓｔｅｍｓ社））を用いて測定し、本発明により製造された粘着シートを２ｋｇのゴムローラで１回往復してステンレス（３０４基板）に付着させた後、それぞれ測定した。
【０１１４】
他の実施態様において、前記粘着シートの前記基材フィルムと接する面の反対面をステンレス（ＳＵＳ３０４基板）に対して接合後の２３℃で２時間放置後の初期粘着力が１００ｇｆ／２．５４ｃｍ（インチ）以下、好ましくは９８ｇｆ／２．５４ｃｍ（インチ）以下、さらに好ましくは９５ｇｆ／２．５４ｃｍ（インチ）以下であってもよい。
【０１１５】
さらに他の実施態様において、前記粘着シートの前記基材フィルムと接する面の反対面をステンレス（ＳＵＳ３０４基板）に対して接合後の２３℃で２時間放置後の初期粘着力が５ｇｆ／２．５４ｃｍ（インチ）以上、好ましくは１０ｇｆ／２．５４ｃｍ（インチ）以上であってもよい。
【０１１６】
さらに他の実施態様において、前記粘着シートの前記基材フィルムと接する面の反対面をステンレス（ＳＵＳ３０４基板）に対して接合後の４０℃で２０分熱処理した後の後期粘着力が５００ｇｆ／２．５４ｃｍ（インチ）以上、好ましくは５０５ｇｆ／２．５４ｃｍ（インチ）以上、さらに好ましくは５１０ｇｆ／２．５４ｃｍ（インチ）以上であってもよい。
【０１１７】
さらに他の実施態様において、前記粘着シートの前記基材フィルムと接する面の反対面をステンレス（ＳＵＳ３０４基板）に対して接合後の４０℃で２０分熱処理した後の後期粘着力が５０００ｇｆ／２．５４ｃｍ（インチ）以下、好ましくは４０００ｇｆ／２．５４ｃｍ（インチ）以下、さらに好ましくは３０００ｇｆ／２．５４ｃｍ（インチ）以下であってもよい。
【０１１８】
本出願に係る粘着シートは、前記のように溶融温度（ｍｅｌｔｉｎｇ  ｔｅｍｐｅｒａｔｕｒｅ、Ｔｍ）３５℃以上である重合体を含むことにより、２３℃で２時間放置後の初期粘着力が１００ｇｆ／２．５４ｃｍ（インチ）以下であり、その後、４０℃で２０分熱処理した後の後期粘着力が５００ｇｆ／２．５４ｃｍ（インチ）以上で可変特性を示すことができる。
【０１１９】
本出願の一実施態様において、前記後期粘着力は、前記初期粘着力の３倍以上５０倍以下である粘着フィルムを提供する。
【０１２０】
本出願の一実施態様において、前記後期粘着力／前記初期粘着力が３以上５０以下である粘着フィルムを提供する。
【０１２１】
他の実施態様において、前記後期粘着力／前記初期粘着力は、３以上５０以下、好ましくは５以上３５以下、さらに好ましくは７以上２５以下であってもよい。
【０１２２】
本出願に係る粘着フィルムは、初期粘着力対比、後期粘着力が大きく上昇したことを特徴とし、これによって粘着初期に誤付着時のリワーク（Ｒｅｗｏｒｋ）特性に優れ、また、粘着フィルムを一部除去する工程に際して汚物が残らずに除去可能であり、特定の工程後の後期粘着力が大きく上昇して被着基材との接着力に優れた特性を有する。
【０１２３】
本出願の一実施態様において、前記粘着シートおよび前記基材フィルムは、複数積層される。
【０１２４】
本出願において、前記粘着フィルムは、基材フィルム上に粘着剤組成物をバーコーターで塗布して製造できる。
【０１２５】
本出願の一実施態様は、本出願に係る粘着フィルムと、前記粘着フィルムの前記基材フィルム側に備えられた保護フィルムとを含むバックプレートフィルムを提供する。
【０１２６】
本出願の一実施態様は、本出願に係る粘着フィルムと、前記粘着フィルムの一面に備えられた保護フィルムとを含むバックプレートフィルムであって、前記粘着フィルムは、基材フィルムおよび粘着シートからなり、前記基材フィルムの前記粘着シートと接する面の反対面に保護フィルムが備えられるものであるバックプレートフィルムを提供しようとする。
【０１２７】
前記バックプレートフィルムの積層構造は図２から確認することができる。具体的には、粘着フィルム１０３および保護フィルム１０４の積層構造を有し、さらに具体的には、前記粘着フィルム１０３は、基材フィルム１０１および粘着シート１０２から構成され、基材フィルム１０１の一面が保護フィルム１０４と接合されたバックプレートフィルム１０５を確認することができる。
【０１２８】
前記バックプレートフィルムにおいて、前記保護フィルムは、バックプレートフィルムの搬送または工程進行時に前記粘着フィルムを保護する役割を果たすもので、前記バックプレートフィルムが後にプラスチック有機発光ディスプレイに使用される場合、前記保護フィルムは除去可能である。
【０１２９】
本出願の一実施態様において、前記保護フィルムは、保護基材と、粘着層とから構成される。
【０１３０】
前記保護基材は、前記基材フィルムと同一のものが使用できる。
【０１３１】
前記粘着層としては、前記保護基材および前記基材フィルムを接着できればこれに限定されず、市販の一般的粘着層を使用することができる。
【０１３２】
本出願の一実施態様は、本出願に係る粘着フィルムと、前記粘着フィルムの前記粘着シート側に備えられたプラスチック基板と、前記プラスチック基板の前記粘着フィルムと接する面の反対面に備えられた有機発光層とを含むプラスチック有機発光ディスプレイを提供する。
【０１３３】
本出願の一実施態様は、本出願に係る粘着フィルムと、前記粘着フィルムの一面に備えられたプラスチック基板と、前記プラスチック基板の前記粘着フィルムと接する面の反対面に備えられた有機発光層とを含むプラスチック有機発光ディスプレイであって、前記粘着フィルムは、基材フィルムおよび粘着シートからなり、前記粘着シートの前記基材フィルムが接する面の反対面にプラスチック基板が備えられるものであるプラスチック有機発光ディスプレイを提供しようとする。
【０１３４】
本出願の一実施態様において、前記粘着フィルムの前記基材フィルム側に備えられた保護フィルムを含むものであるプラスチック有機発光ディスプレイを提供する。
【０１３５】
前記プラスチック有機発光ディスプレイの積層構造は図３から確認することができる。具体的には、保護フィルム１０４と、粘着フィルム１０３と、プラスチック基板１０６と、有機発光層１０７との積層構造であり、さらに具体的には、粘着フィルム１０３の粘着シート１０２とプラスチック基板１０６とが接合されたプラスチック有機発光ディスプレイの積層構造を確認することができる。
【０１３６】
前記プラスチック有機発光ディスプレイの積層構造において、前記保護フィルムは除去可能である。
【０１３７】
前記プラスチック基板としては、ポリイミド（ＰＩ、ｐｏｌｙｉｍｉｄｅ）が使用できる。
【０１３８】
前記有機発光層には、有機光電素子、有機トランジスタ、有機太陽電池、有機発光素子、およびマイクロＬＥＤ素子からなる群より選択される。
【実施例】
【０１３９】
以下、本発明の属する技術分野における通常の知識を有する者が容易に実施できるように本発明の実施例について詳細に説明する。しかし、本発明は種々の異なる形態で実現可能であり、ここで説明する実施例に限定されない。
【０１４０】
＜製造例＞
＜製造例１＞（メタ）アクリレート系樹脂の重合
エチルヘキシルアクリレート（ＥＨＡ、Ｅｔｈｙｌｈｅｘｙｌａｃｒｙｌａｔｅ）／メチルメタクリレート（ＭＭＡ、Ｍｅｔｈｙｌｍｅｔｈａｃｒｙｌａｔｅ）／Ｎ−ビニルピロリドン（ＶＰ、Ｎ−Ｖｉｎｙｌｐｙｒｒｏｌｉｄｏｎｅ）／ヒドロキシエチルアクリレート（ＨＥＡ、ｈｙｄｒｏｘｙｅｔｈｙｌａｃｒｙｌａｔｅ）を７０／２０／５／５の重量比で酢酸エチル（ＥＡ、Ｅｔｈｙｌ  Ａｃｅｔａｔｅ）に投入した後に、熱重合開始剤であるアゾビスイソブチロニトリル（ＡＩＢＮ）を投入して、重量平均分子量１００万ｇ／ｍｏｌである（メタ）アクリレート系樹脂を製造した。
【０１４１】
＜製造例２＞重合体の重合
下記表１の組成および重量比を有する物質をトルエンに投入した後、熱重合開始剤であるＡＩＢＮ（アゾビスイソブチロニトリル）を投入して、下記表１の溶融温度（Ｔｍ）、重量平均分子量を満足する重合体を製造した。
【０１４２】
【表１】
2021514413.tif 000004
【０１４３】
前記表１中、ＦＭ０７２１は、単官能ポリシロキサンでＣｈｉｓｓｏ社の製品を使用し、前記ＦＭ０７２１は、ポリシロキサンが存在する（メタ）アクリレート単量体である。
【０１４４】
前記表１中、ＢＹＫ−３７７は、一般的添加剤として使用される構造でＢＹＫ社の製品を使用した。
【０１４５】
前記ＦＭ０７２１は、重合可能な（メタ）アクリレートが含まれた構造で他のモノマーと反応可能であるが、前記ＢＹＫ−３７７の構造は、重合不可能な単純添加剤である。
【０１４６】
前記表１中、ＢＭＡは、ブチルメタクリレート（Ｂｕｔｙｌ  ｍｅｔｈａｃｒｙｌａｔｅ）であり、ＳＴＡは、ステアリルアクリレート（ｓｔｅａｒｙｌ  ａｃｒｙｌａｔｅ）であり、ＳＴＭＡは、ステアリルメタクリレート（ｓｔｅａｒｙｌ  ｍｅｔｈａｃｒｙｌａｔｅ）であり、ＨＤＭＡは、ヘキサデシルメタクリレート（ｈｅｘａｄｅｃｙｌ  ｍｅｔｈａｃｒｙｌａｔｅ）であり、ＥＨＭＡは、エチルヘキシルメタクリレート（Ｅｔｈｙｌｈｅｘｙｌ  ｍｅｔｈａｃｒｙｌａｔｅ）であり、ＭＭＡは、メチルメタクリレート（ＭＭＡ、Ｍｅｔｈｙｌｍｅｔｈａｃｒｙｌａｔｅ）である。
【０１４７】
前記実施例１〜３に使用したモノマーは、重合時にＴｍ特性のみ現れるモノマーであり、また、比較例２〜５の重合体の場合、結晶性を有しておらずＴｍ特性がなく、比較例４に使用したＢＭＡは、Ｔｍの特性なしにＴｇのみ現れ、Ｔｇは約２０℃である。
【０１４８】
＜製造例３＞粘着剤組成物の製造
イソシアネート架橋剤（Ｓａｍ  Ｙｏｕｎｇインク社のＤＲ７０３０ＨＤ）を前記製造例１で製造された（メタ）アクリレート系樹脂１００重量部に対して１重量部添加した後、前記製造例２で製造された重合体を下記表２の重量部の比率で添加した後、トルエン溶液で固形分が２０％となるように希釈した。
【０１４９】
【表２】
2021514413.tif 000005
【０１５０】
ＭＰＩ社の両面静電気帯電防止（Ａｎｔｉ−ｓｔａｔｉｃ、ＡＳ）処理されたポリエチレンテレフタレート（Ｐｏｌｙｅｔｈｙｌｅｎｅ  ｔｅｒｅｐｈｔｈａｌａｔｅ、ＰＥＴ）フィルム（Ｔ９１４５５）に、前記製造例３で製造された粘着剤組成物を１５μｍの厚さにコーティングし、両面静電気帯電防止（Ａｎｔｉ−ｓｔａｔｉｃ、ＡＳ）処理されたポリエチレンテレフタレート（Ｐｏｌｙｅｔｈｙｌｅｎｅ  ｔｅｒｅｐｈｔｈａｌａｔｅ、ＰＥＴ）（ＲＦ１２ＡＳ）を塗布した後、４０℃で２日間エージング（Ａｇｉｎｇ）して粘着シートを製造した。
【０１５１】
前記Ｔ９１４５５は、粘着剤コーティング基材フィルムであり、前記ＦＲ１２ＡＳは、離型フィルムで表すことができる。
【０１５２】
前記実施例１〜３および比較例１〜６の初期粘着力（ｇｆ／２．５４ｃｍ）および後期粘着力（ｇｆ／２．５４ｃｍ）を測定した結果を下記表３に記載した。
【０１５３】
【表３】
2021514413.tif 000006
【０１５４】
１．初期粘着力：ステンレス（ＳＵＳ３０４基板）に、前記実施例１〜３および比較例１〜比較例６で製造したフィルムのうちの１つの粘着シートを２ｋｇのゴムローラで１回往復して貼り合わせ、２３℃で２時間放置後、前記ステンレス（ＳＵＳ３０４基板）においてフィルムを１８０゜の角度および１８００ｍｍ／分の剥離速度でテクスチャーアナライザー（Ｔｅｘｔｕｒｅ  ａｎａｌｙｚｅｒ（Ｓｔａｂｌｅ  Ｍｉｃｒｏ  Ｓｙｓｔｅｍｓ社））を用いて測定した。
【０１５５】
２．後期粘着力：ステンレス（ＳＵＳ３０４基板）に、前記実施例１〜３および比較例１〜比較例６で製造したフィルムのうちの１つの粘着シートを２ｋｇのゴムローラで１回往復して貼り合わせ、４０℃で２０分放置後、前記ステンレス（ＳＵＳ３０４基板）においてフィルムを１８０゜の角度および１８００ｍｍ／分の剥離速度でテクスチャーアナライザー（Ｔｅｘｔｕｒｅ  ａｎａｌｙｚｅｒ（Ｓｔａｂｌｅ  Ｍｉｃｒｏ  Ｓｙｓｔｅｍｓ社））を用いて測定した。
【０１５６】
前記表３から確認できるように、本願の粘着剤組成物を含む粘着シートは、溶融温度（ｍｅｌｔｉｎｇ  ｔｅｍｐｅｒａｔｕｒｅ、Ｔｍ）３５℃以上である重合体および（メタ）アクリレート系樹脂を含むことで、初期粘着力が低い特徴を有する。特に、前記実施例１〜３から確認できるように、比較例１〜比較例６に比べて、初期粘着力が非常に低く維持されることを確認することができ、熱処理（４０℃）工程後、粘着力が大きく上昇したことを確認することができた。
【０１５７】
特に、本出願の一実施態様に係る粘着フィルムの粘着シートの場合（実施例１〜３）、粘着剤組成物に２種のモノマーを含むことで、溶融温度値を３５℃以上の値を有するように製造したもので、比較例１〜比較例６に比べて、被着基材と初期粘着力が低いと同時に、特定の工程後に粘着力が上昇して被着基材を固定するために十分な粘着力が発現する特徴を有する。これは、Ｔｍ挙動を示す重合体が粘着シートに含まれることにより現れる特徴で、Ｔｇ型重合体を含む時より経時安定性に優れると同時に、可変特性に優れることを確認することができた。
【０１５８】
また、前記実施例１〜実施例３の場合、前記溶融温度が３５℃以上である重合体を（メタ）アクリレート系樹脂１００重量部対比１〜１０重量部を含むもので、可変特性に優れ、追加的に（メタ）アクリレート系樹脂を含まない比較例６の場合、粘着シートの形成が困難であることが分かり、重合体の重量部を増加させて形成しても粘着力が５ｇｆ／２．５４ｃｍ（インチ）〜１０ｇｆ／２．５４ｃｍ（インチ）の値を有して粘着剤としての役割を果たすことができず、可変特性が現れないことを確認することができた。
【０１５９】
特に、アクティブベンディング（Ａｃｔｉｖｅ  ｂｅｎｄｉｎｇ）実現のために、プラスチック有機発光素子（ＰＯＬＥＤ、Ｐｌａｓｔｉｃ  Ｏｒｇａｎｉｃ  Ｌｉｇｈｔ  Ｅｍｉｔｔｉｎｇ  Ｄｉｏｄｅ）のパネルの一部は粘着シートの除去される工程が必要であり、本出願に係る粘着シートを含むバックプレートフィルムは、初期粘着力が低く維持されて除去工程時の汚物が残らず、以後、特定の工程を経て粘着力が大きく上昇して被着基材とバックプレートフィルムが固定できる特徴を有する。
【符号の説明】
【０１６０】
１０１：基材フィルム
１０２：粘着シート
１０３：粘着フィルム
１０４：保護フィルム
１０５：バックプレートフィルム
１０６：プラスチック基板
１０７：有機発光層
【図１】
2021514413.tif 000008
【図２】
2021514413.tif 000009
【図３】
2021514413.tif 000010
【図４】
2021514413.tif 000011
【図５】
2021514413.tif 000012
【国際調査報告】
2021514413.tif 000013
2021514413.tif 000014
2021514413.tif 000015
2021514413.tif 000016